(57)【特許請求の範囲】
【請求項１】
多孔質支持体及び薄膜ポリアミド層を備える複合ポリアミド膜を作製する方法であって、前記方法は、多官能性アミンモノマー及び多官能性ハロゲン化アシルモノマーを前記多孔質支持体の表面に塗布するステップ、及び前記モノマーを界面重合させて薄膜ポリアミド層を形成するステップを含み、前記方法は、以下のステップ：ｉ）主題のモノマーの存在下で前記界面重合を行うステップと、及びｉｉ）前記主題のモノマーを前記薄膜ポリアミド層に塗布するステップであって、前記主題のモノマーは、式（ＩＩＩ）
【化１】
0006018222.tif 000009
によって表され、式中、Ｘは、酸素、アミノ、アミド、カルボニル、スルホニルから選択されるか、又は存在せず；ｎは、１から６の整数であり；Ｚは、ハロゲン化アシル及び無水物から選択され；及びＺ’は、ハロゲン化アシル、無水物、水素及びカルボン酸から選択される、ステップと、のうち少なくとも１つを含むことを特徴とする、方法。
【請求項２】
Ｘは酸素である、請求項１に記載の方法。
【請求項３】
前記主題のモノマーは、式（Ｖ）：
【化２】
0006018222.tif 000010
によって表され、式中、ｎは、１から６の整数であり；Ｚは、ハロゲン化アシル及び無水物から選択され；及びＺ’は、ハロゲン化アシル、無水物、水素及びカルボン酸から選択される、請求項１に記載の方法。
【請求項４】
Ｚ及びＺ’は、両方ともハロゲン化アシル基である、請求項１に記載の方法。
【請求項５】
前記多官能性モノマーを前記多孔質支持体の前記表面に塗布する前記ステップは、前記多官能性アミンモノマーを含む極性溶液及び前記多官能性ハロゲン化アシルモノマーを含む非極性溶液を塗布するステップを含み、前記非極性溶液は、前記主題のモノマーを更に含む、請求項１に記載の方法。
【請求項６】
前記主題のモノマーを含む溶液を前記薄膜ポリアミド層に塗布するステップを含む、請求項１に記載の方法。
【発明の詳細な説明】
【技術分野】
【０００１】
本発明は、多官能性アミン、多官能性ハロゲン化アシル及びカルボン酸を含有するモノマーの組合せから得る複合ポリアミド膜に関する。
【背景技術】
【０００２】
複合ポリアミド膜は、様々な流体分離において使用される。膜の一般的なクラスの１つは、「薄膜」ポリアミド層でコーティングした多孔質支持体を含む。薄膜層は、不混和性溶液から支持体上に連続的にコーティングした多官能性アミン（例えばｍ−フェニレンジアミン）モノマーと多官能性ハロゲン化アシル（例えばトリメソイルクロリド）モノマーとの界面重縮合反応によって形成することができ、例えば、Ｃａｄｏｔｔｅへの米国特許第４２７７３４４号を参照されたい。様々な構成成分をコーティング溶液の一方または両方に添加して膜性能を改良することができる。例えば、Ｃａｄｏｔｔｅへの米国特許第４２５９１８３号は、二官能ハロゲン化アシルモノマーと三官能ハロゲン化アシルモノマーとの組合せ、例えばイソフタロイルクロリド又はテレフタロイルクロリドのトリメソイルクロリドとの組合せの使用を記載している。米国特許出願公開第２００９／００７１９０３号は、アシルクロリドと芳香族環との間のエーテル連結を含めた、トリメソイルクロリドと様々な対応モノマーとの組合せを記載している。米国特許出願公開第２０１１／００４９０５５号は、ハロゲン化スルホニル、スルフィニル、スルフェニル、スルフリル、ホスホリル、ホスホニル、ホスフィニル、チオホスホリル、チオホスホニル及びカルボニルから得られる部分の添加を記載している。米国特許第６５２１１３０号は、重合前に、カルボン酸（例えば脂肪族カルボン酸及び芳香族カルボン酸）又はカルボン酸エステルを一方または両方のモノマーのコーティング溶液に添加することを記載している。同様に、米国特許第６０２４８７３号、米国特許第５９８９４２６号、米国特許第５８４３３５１号及び米国特許第５５７６０５７号は、８から１４（ｃａｌ／ｃｍ３）１／２の溶解度パラメータを有する選択されるアルコール、エーテル、ケトン、エステル、ハロゲン化炭化水素、窒素含有化合物及び硫黄含有化合物をコーティング溶液のうち１つへ添加することを記載している。米国特許出願公開第２００９／０１０７９２２号は、様々な「鎖キャッピング試薬（ｃｈａｉｎ  ｃａｐｐｉｎｇ  ｒｅａｇｅｎｔ）」をコーティング溶液、例えば１，３プロパンスルトン、ベンゾイルクロリド、１，２−ビス（ブロモアセトキシ）エタン等の一方または両方に添加することを記載している。米国特許第４６０６９４３号及び米国特許第６４０６６２６号は、多官能性アミン及び多官能性ハロゲン化アシルを多官能性ハロゲン化酸無水物（例えばトリメリット酸無水物酸クロリド）と共に使用して薄膜ポリアミドを形成することを記載している。米国特許出願公開第２００９／０２７２６９２号、米国特許出願公開第２０１０／００６２１５６号、米国特許出願公開第２０１１／０００５９９７号、国際公開第２００９／１２９３５４号、国際公開第２０１０／１２０３２６号及び国際公開第２０１０／１２０３２７号は、様々な多官能性ハロゲン化アシル及びそれらの対応する部分加水分解対応物の使用を記載している。Ｃａｄｏｔｔｅへの米国特許第４８１２２７０号は、リン酸による膜の後処理を記載している。米国特許第５５８２７２５号は、ベンゾイルクロリド等のハロゲン化アシルによる同様の後処理を記載している。
【発明の概要】
【発明が解決しようとする課題】
【０００３】
ポリアミド複合膜の性能を改良する新たな添加剤への探索は続いている。
【課題を解決するための手段】
【０００４】
本発明は、多官能性アミンモノマー及び多官能性ハロゲン化アシルモノマーを多孔質支持体の表面に塗布するステップ、及びモノマーを界面重合させて薄膜ポリアミド層を形成するステップを含む複合ポリアミド膜を作製する方法を含む。方法は、以下のステップ：ｉ）芳香族部分に連結した少なくとも１つのカルボン酸基を含む主題のモノマーの存在下で界面重合を行うステップであって、芳香族部分は、ハロゲン化アシル及び無水物から選択される少なくとも１つのアミン反応性官能基と更に置換される、ステップ、及びｉｉ）主題のモノマーを薄膜ポリアミド層に塗布するステップのうち少なくとも１つを更に含む。本発明は、多数の実施形態を含む。
【発明を実施するための形態】
【０００５】
本発明は、複合膜又は適用例の特定の種類、構造又は形状に特に限定するものではない。例えば、本発明は、正浸透（ＦＯ）、逆浸透（ＲＯ）、ナノ濾過（ＮＦ）、限外濾過（ＵＦ）及び精密濾過（ＭＦ）流体分離を含めた様々な用途に有用な平坦シート状、管状及び中空繊維状のポリアミド膜に適用可能である。しかし、本発明は、ＲＯ及びＮＦ分離用に設計した膜に特に有用である。ＲＯ複合膜は、事実上全ての溶解塩に対して比較的不浸透性であり、典型的には、塩化ナトリウム等の１価のイオンを有する塩の約９５％超を退ける。ＲＯ複合膜は、更に、典型的には約１００ダルトン超の分子量を有する無機分子及び有機分子の約９５％超を退ける。ＮＦ複合膜は、ＲＯ複合膜よりも浸透性であり、典型的には、１価のイオンを有する約９５％未満の塩を退ける一方で、二価のイオンを有する塩の約５０％超（及び二価のイオンの種によっては、しばしば９０％超）を退ける。ＮＦ複合膜は、典型的には、ナノメートル範囲の粒子、及び約２００から５００ダルトン超の分子量を有する有機分子も退ける。
【０００６】
複合ポリアミド膜の例には、ＦｉｌｍＴｅｃ  ＣｏｒｐｏｒａｔｉｏｎのＦＴ−３０（登録商標）型膜、即ち、裏張り不織ウェブ（例えばＰＥＴスクリム）の底層（裏側）、約２５〜１２５μｍの典型的厚さを有する多孔質支持体の中間層、及び典型的には約１ミクロン未満、例えば０．０１ミクロンから１ミクロンであるが、より一般的には約０．０１から０．１μｍの厚さを有する薄膜ポリアミド層を備える上層（表側）を備える平坦シート状複合膜が挙げられる。多孔質支持体は、典型的には、浸透物を本質的に無制限に通過可能にするのに十分な大きさであるが、その上に形成する薄膜ポリアミド層を重架するのを妨害するほどの大きさではない孔径を有するポリマー材料である。例えば、支持体の孔径は、好ましくは約０．００１から０．５μｍに及ぶ。多孔質支持体の非限定的な例には、ポリスルホン、ポリエーテルスルホン、ポリイミド、ポリアミド、ポリエーテルイミド、ポリアクリロニトリル、ポリ（メタクリル酸メチル）、ポリエチレン、ポリプロピレン、及びポリフッ化ビニリデン等の様々なハロゲン化ポリマーから作製したものを含む。ＲＯ及びＮＦ適用例に関して、多孔質支持体は、強度を与えるが、比較的高い多孔度のために、流体の流れに対する抵抗性はほとんど示さない。
【０００７】
ポリアミド層は、比較的薄いために、多孔質支持体上へのコーティングの被覆率又は充填量に関しては、例えば、多孔質支持体の表面積１平方メートル当たりポリアミドが約２から５０００ｍｇ、より好ましくは約５０から５００ｍｇ／ｍ２と記載されることが多い。ポリアミド層は、好ましくは、米国特許第４２７７３４４号及び米国特許第６８７８２７８号に記載されるように、多孔質支持体の表面上で多官能性アミンモノマーと多官能性ハロゲン化アシルモノマーとを界面重縮合反応させることによって調製される。より具体的には、ポリアミド膜層は、多孔質支持体の少なくとも１つの表面上で多官能性アミンモノマーを多官能性ハロゲン化アシルモノマー（各用語は、単一種又は複数種の使用の両方を指すことを意図する）と界面重合させることによって調製することができる。本明細書で使用する用語「ポリアミド」は、アミド連結（−Ｃ（Ｏ）ＮＨ−）が分子鎖に沿って発生するポリマーを指す。多官能性アミンモノマー及び多官能性ハロゲン化アシルモノマーは、最も一般には、溶液からのコーティング・ステップによって多孔質支持体に塗布され、多官能性アミンモノマーは、典型的には、水性系溶液又は極性溶液からコーティングされ、多官能性ハロゲン化アシルモノマーは、有機系溶液又は非極性溶液からコーティングされる。コーティング・ステップは、特定の順番に従う必要はないが、多官能性アミンモノマーは、好ましくは最初に多孔質支持体上にコーティングされ、次に多官能性ハロゲン化アシルモノマーをコーティングする。コーティングは、コーティング技法の中でも、吹付け、膜コーティング、ローラ塗布、又は浸漬槽を使用することによって達成することができる。余分な溶液は、エアナイフ、ドライヤ、オーブン等によって支持体から除去することができる。
【０００８】
多官能性アミンモノマーは、少なくとも２つの第１級アミノ基又は第２級アミノ基を含むことができ、芳香族（例えばｍ−フェニレンジアミン、ｐ−フェニレンジアミン、１，３，５−トリアミノベンゼン、１，３，４−トリアミノベンゼン、３，５−ジアミノ安息香酸、２，４−ジアミノトルエン、２，４−ジアミノアニソール及びキシリレンジアミン）であっても、脂肪族（例えばエチレンジアミン、プロピレンジアミン及びトリス（２−ジアミノエチル）アミン）であってもよい。好ましい多官能性アミンモノマーの例には、ｍ−フェニレンジアミン等、２又は３つのアミノ基を有する第１級アミン、及びピペラジン等、２つのアミノ基を有する第２級脂肪族アミンを含む。１つの好ましい多官能性アミンは、ｍ−フェニレンジアミン（ｍＰＤ）である。多官能性アミンモノマーは、極性溶液として多孔質支持体に塗布することができる。極性溶液は、約０．１から約２０重量パーセント、及びより好ましくは、約０．５から約６重量パーセントの多官能性アミンモノマーを含有することができる。多孔質支持体上にコーティングした後、余分な溶液は、任意選択で除去することができる。
【０００９】
多官能性ハロゲン化アシルモノマーは、少なくとも２つのハロゲン化アシル基を含み、好ましくは、有機系溶媒又は非極性溶媒からコーティングされるが、多官能性ハロゲン化アシルは、（例えば十分な蒸気圧を有する多官能性ハロゲン化アシルに対して）気相から得ることもできる。多官能性ハロゲン化アシルは、特に限定されず、芳香族又は脂環式多官能性ハロゲン化アシルをその組合せと共に使用することができる。芳香族多官能性ハロゲン化アシルの非限定的な例は、トリメシン酸クロリド、テレフタル酸クロリド、イソフタル酸クロリド、ビフェニルジカルボン酸クロリド及びナフタレンジカルボン酸ジクロリドを含む。脂環式多官能性ハロゲン化アシルの非限定的な例は、シクロプロパントリカルボン酸クロリド、シクロブタンテトラカルボン酸クロリド、シクロペンタントリカルボン酸クロリド、シクロペンタンテトラカルボン酸クロリド、シクロヘキサントリカルボン酸クロリド、テトラヒドロフランテトラカルボン酸クロリド、シクロペンタンジカルボン酸クロリド、シクロブタンジカルボン酸クロリド、シクロヘキサンジカルボン酸クロリド及びテトラヒドロフランジカルボン酸クロリドを含む。１つの好ましい多官能性ハロゲン化アシルは、トリメソイルクロリド（ＴＭＣ）である。多官能性ハロゲン化アシルは、約０．０１から１０重量パーセント、好ましくは０．０５から３重量パーセントの範囲で非極性溶媒に溶解させることができ、連続コーティング作業の一部として加えることができる。適切な溶媒は、多官能性ハロゲン化アシルを溶解でき、水と不混和性である溶媒、例えば、ヘキサン、シクロヘキサン、ヘプタン及びＦＲＥＯＮシリーズ等のハロゲン化炭化水素である。好ましい溶媒は、オゾン層への脅威をほとんどもたらさず、引火点及び引火性の点で特別な予防策を取らずに日常的な処理にかけるのに十分に安全であるものである。好ましい溶媒は、Ｅｘｘｏｎ  Ｃｈｅｍｉｃａｌ  Ｃｏｍｐａｎｙから入手可能なＩＳＯＰＡＲ（登録商標）である。溶媒は、様々な組合せで使用することができ、共溶媒との組合せで使用してもよい。
【００１０】
非極性溶液は、共溶媒、相間移動剤、可溶化剤及び錯化剤を含めた追加材料を含むことができ、個々の添加剤が複数の機能を果たすことができる。代表的な共溶媒は、ベンゼン、トルエン、キシレン、メシチレン及びエチルベンゼンを含む。米国特許第６８７８２７８号、米国特許第６７２３２４１号、米国特許第６５６２２６６号及び米国特許第６３３７０１８号は、界面重合を行う前に非極性溶液と合わせることができる広範囲の代表的錯化剤の添加を記載している。そのような錯化剤のクラスは、式（Ｉ）によって表される。
【００１１】
【化１】
0006018222.tif 000002
式中、αは、従来のＩＵＰＡＣ周期表の（ａ）ＩＩＩＡ〜ＶＩＢ族（即ちＩＩＩＡ、ＩＶＡ、ＶＡ、ＶＩＡ、ＶＩＩＡ、ＶＩＩＩＡ、ＩＢ、ＩＩＢ、ＩＩＩＢ、ＩＶＢ、ＶＢ、ＶＩＢ族）及び（ｂ）周期３〜６（即ちＮａ、Ｋ、Ｒｂ及びＣｓで始まる周期）の範囲にある元素から選択される硫黄不含結合コアである。周期表の従来のＩＵＰＡＣフォームのＩＩＩＡからＶＩＢ族は、「新表記法」のＩＵＰＡＣ周期表の３〜１６族及び周期表のＣＡＳバージョンのＩＩＩＢ〜ＶＩＡ族に対応する。いかなる混乱も避けるために、本明細書における更なる参照は、従来のＩＵＰＡＣ周期表を利用し、即ち、ＩＩＩＡ族は、Ｓｃ、Ｙ、Ｌａ等で始まる列に対応し、ＶＩＢ族は、Ｏ、Ｓ、Ｓｅ、Ｔｅ、Ｐｏで始まる列に対応する。具体例は、（１）以下の金属：アルミニウム、スカンジウム、チタン、バナジウム、クロム、マンガン、鉄、コバルト、ニッケル、銅、亜鉛、ガリウム、ゲルマニウム、ヒ素、イットリウム、ジルコニウム、ニオブ、モリブデン、テクネチウム、ルテニウム、ロジウム、パラジウム、銀、カドミウム、インジウム、スズ、アンチモン、テルル、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウム、ルテチウム、ハフニウム、タンタル、タングステン、レニウム、オスミウム、イリジウム、白金、金、水銀、タリウム、鉛、ビスマス（ビスマスは典型的には好ましくない）、及びポロニウム；（２）以下の半導体：ケイ素、セレン及びゲルマニウム、並びに（３）リンを含む。特に好ましい結合コアは、Ａｌ、Ｓｉ、Ｐ、Ａｓ、Ｓｂ、Ｓｅ及びＴｅ並びにＦｅ、Ｃｒ、Ｃｏ、Ｎｉ、Ｃｕ、及びＺｎ等の金属を含む。Ｌは、炭素含有部分、例えば芳香族基、アルカン、アルケン、−−Ｏ−−、−−Ｓ−−、−−Ｎ−−、−−Ｈ−−、−−Ｐ−−、−−Ｏ−−Ｐ−−及び−−Ｏ−−Ｐ−−Ｏ−−（それぞれは置換されていても、置換されていなくてもよい）等の連結から選択される、同じか又は異なる任意選択の化学連結基である。βは、同じか又は異なる可溶化基であり、置換されていても、置換されていなくてもよく、Ｌによって定義される内部連結基を含むことができる１から１２個の炭素原子を含む。例は、１から６個の炭素原子を有する脂肪族基及びアレーン基、芳香族基、複素環式基及びアルキル基を含む。「ｘ」は、０から１の整数であり、「ｙ」は、１から５、好ましくは２から４の整数である。利用する特定の溶媒（複数可）及びハロゲン化アシル種によって異なるが、以下の錯化剤は、主題の発明において一般に有用である：リンのトリフェニル誘導体（例えばホスフィン、ホスフェート）、ビスマス、ヒ素及びアンチモン；亜リン酸トリブチル及び亜リン酸ジブチルを含むリンのアルカンオキシエステル；フェロセン及びテトラエチル鉛等の有機金属錯体、並びに鉄（ＩＩ）、鉄（ＩＩＩ）、コバルト（ＩＩＩ）及びＣｒ（ＩＩＩ）のアセチルアセトネート錯体。そのような錯化剤の好ましいクラスは、式（ＩＩ）によって表される。
【００１２】
【化２】
0006018222.tif 000003
式中、「Ｐ」は、リンであり、「Ｏ」は、酸素であり、Ｒ１、Ｒ２及びＲ３は、炭素含有部分から独立して選択される。用語「炭素含有部分」は、置換されていなくても、置換されていてもよい（例えばアミド基、エーテル基、エステル基、スルホン基、カルボニル基、無水物、シアニド、ニトリル、イソシアナート、ウレタン、β−ヒドロキシエステル、二重結合及び三重結合等での置換）分岐及び非分岐の非環式基、例えば、メチル、エチル、プロピル、イソプロピル、ブチル、イソブチル、ペンチル、２−ペンチル、３−ペンチル、ｔｅｒｔ−ブチル等、並びに置換されていなくても、置換されていてもよい（例えば、メチル、エチル、プロピル、ヒドロキシル、アミド、エーテル、スルホン、カルボニル、エステル等での置換）環式基、例えば、シクロペンチル、シクロヘキシル、芳香族、例えば、フェニル、ヘテロ環式（例えばピリジン）等を意味することを意図する。シクロ部分は、脂肪族連結基、例えばメチル、エチル等によりリン原子に連結することができる。好ましい炭素含有部分は、非置換、分岐又は非分岐Ｃ１〜Ｃ１２基、より好ましくは、Ｃ１〜Ｃ８脂肪族基、例えば、メチル、エチル、プロピル、イソプロピル、ブチル、２−メチルブチル、３−メチルブチル、２−エチルブチル、ペンチル、ヘキシル等を含む。更に、部分は、フェニル基を含む。上述の錯化剤は、使用する場合、好ましくは約１：５から５：１の多官能性ハロゲン化アシルモノマーとの比で多官能性ハロゲン化アシルを含有する有機系又は非極性コーティング溶液に添加され、１：１から３：１が好ましい。別の好ましい実施形態では、コーティング溶液中の錯化剤の濃度は、約０．００１から２重量パーセントである。
【００１３】
多官能性ハロゲン化アシルモノマー及び多官能性アミンモノマーは、互いに接触させた後、表面界面で反応して、ポリアミド層又は膜を形成する。ポリアミド「識別層（ｄｉｓｃｒｉｍｉｎａｔｉｎｇ  ｌａｙｅｒ）」又は「薄膜層」とも呼ばれることも多いこの層は、溶媒（例えば水性原料）から溶質（例えば塩）を分離するための主要手段を複合膜に与える。
【００１４】
多官能性ハロゲン化アシルモノマーと多官能性アミンモノマーとの反応時間は、１秒未満とすることができるが、接触時間は、典型的には約１から６０秒に及び、その後、余分な液体は、エアナイフ、水槽（複数可）、ドライヤ等によって任意選択で除去することができる。余分な溶媒の除去は、昇温、例えば約４０℃から約１２０℃での乾燥によって達成することができるが、周囲温度での空気乾燥を使用してもよい。
【００１５】
一実施形態では、主題の方法は、多官能性アミンモノマー及び多官能性ハロゲン化アシルモノマーを多孔質支持体の表面に塗布するステップ、及びモノマーを界面重合させて薄膜ポリアミド層を形成するステップを含む。主題の方法は、以下のステップ：ｉ）更なる「主題の」モノマーの存在下で界面重合を行うステップ、及び／又はｉｉ）界面重合が実質的に完了した後、そのようなモノマーを薄膜ポリアミド層に塗布するステップのうち少なくとも１つを含むことを特徴とする。主題のモノマーは、多官能性アミンモノマー及び多官能性ハロゲン化アシルモノマーとは異なり、芳香族部分に連結した少なくとも１つのカルボン酸基を含む。芳香族部分は、少なくとも１つのアミン反応性官能基と更に置換される。用語「アミン反応性」官能基とは、界面重合中、即ち、薄膜ポリアミド層を形成する間に存在する期間及び条件の間に存在する条件下で、アミン官能基と反応性である官能基を指す。このことは、一般に標準の大気圧化下、室温における数秒以内の接触での実質的な反応を必要とする。アミン反応性官能基の代表例は、ハロゲン化アシル（例えばアシルクロリド）及び無水物を含む。主題のモノマーは、界面重合中に存在する場合、得られたポリアミド構造内に組み込まれる（即ち、主題のモノマー並びに多官能性アミンモノマー及び多官能性ハロゲン化アシルモノマーは、反応生成物を生成する）と考えられる。主題のモノマーは、ポリアミドを形成した後に塗布する場合、薄膜ポリアミド中に存在する残留アミン基と反応すると考えられる。
【００１６】
前述のように、主題のモノマーは、芳香族部分を含む。適用可能な芳香族部分は、１４個以下の炭素原子を好ましくは含む芳香環構造、例えばベンゼン、ナフタレン、アントラセン、フェナントレン、トリフェニレン、ピレン、アントラキノン、ビフェニル等を含む。他の代表的な芳香環構造は、ピリジン、ピラジン、フラン及びチアジアゾール等のヘテロアレーンを含む。ベンゼン環構造が好ましい。
【００１７】
少なくとも１つの「連結」カルボン酸官能基（その塩を含む）及び少なくとも１つのアミン反応性官能基と置換することに加えて、芳香族部分構造は、非アミン反応性官能基（例えば薄膜ポリアミド層を形成する間に存在する期間及び条件の間に「非反応性」である）、例えば：ハロゲン、ケトン、ニトリル、スルホン、スルホニルアミド、亜リン酸エステルを含むエステル、並びに置換されていなくても、ハロゲン、ケトン、ニトリル及びエーテル基等の部分で置換されていてもよい１から１２個の炭素原子を有するアルキル及びアルケニル基と任意選択で置換することができる。
【００１８】
実施形態の１つのクラスでは、主題のモノマーは、式（ＩＩＩ）によって表される。
【００１９】
【化３】
0006018222.tif 000004
式中、Ｘは、酸素（例えば−Ｏ−）；アミノ（−Ｎ（Ｒ）−）（Ｒは、１から６個の炭素原子を有する水素及び炭化水素基、例えば置換又は非置換アリール、シクロアルキル、アルキルから選択されるが、好ましくは、ハロゲン及びカルボキシル基等の置換基を有する又は置換基を有さない１から３個の炭素原子を有するアルキル）；炭素又は窒素のいずれかが芳香環に接続した、アミド（−Ｃ（Ｏ）Ｎ（Ｒ））−（Ｒは既に定義した通りである）；カルボニル（−Ｃ（Ｏ）−）；スルホニル（−ＳＯ２−）；から選択されるか、又は存在せず（例えば式ＩＩＩで表されるように）；ｎは、１から６の整数であるか、又は全部の基はアリール基であり；Ｚは、ハロゲン化アシル及び無水物から選択される（好ましくはハロゲン化アシル）アミン反応性官能基であり；Ｚ’は、水素及びカルボン酸と共にＺによって記載された官能基から選択される。Ｚ及びＺ’は、環上のＸ置換基に対し独立してメタ位にあっても、オルト位にあってもよい。一組の実施形態では、ｎは１又は２である。更に別の組の実施形態では、Ｚ及びＺ’の両方は、同じ（例えば両方ともハロゲン化アシル基）である。別の組の実施形態では、Ｘは、１から３個の炭素原子を有するアルキル及びアルコキシ基から選択される。実施形態の非限定的な代表クラスは、以下の式によって更に表され、式中、Ｚ’及びＺは、互いに対してメタ位にある。
【００２０】
【化４】
0006018222.tif 000005
【００２１】
非限定的かつ代表的な種は、２−（３，５−ビス（クロロカルボニル）フェノキシ）酢酸、３−（３，５−ビス（クロロカルボニル）フェニル）プロパン酸、２−（（１，３−ジオキソ−１，３−ジヒドロイソベンゾフラン−５−イル）オキシ）酢酸、３−（１，３−ジオキソ−１，３−ジヒドロイソベンゾフラン−５−イル）プロパン酸、２−（３−（クロロカルボニル）フェノキシ）酢酸、３−（３−（クロロカルボニル）フェニル）プロパン酸、３−（（３，５ビス（クロロカルボニル）フェニル）スルホニル）プロパン酸、３−（（３−（クロロカルボニル）フェニル）スルホニル）プロパン酸、３−（（１，３−ジオキソ−１，３−ジヒドロイソベンゾフラン−５−イル）スルホニル）プロパン酸、３−（（１，３−ジオキソ−１，３−ジヒドロイソベンゾフラン−５−イル）アミノ）プロパン酸、３−（（１，３−ジオキソ−１，３−ジヒドロイソベンゾフラン−５−イル）（エチル）アミノ）プロパン酸、３−（（３，５−ビス（クロロカルボニル）フェニル）アミノ）プロパン酸、３−（（３，５−ビス（クロロカルボニル）フェニル）（エチル）アミノ）プロパン酸、４−（４−（クロロカルボニル）フェニル）−４−オキソブタン酸、４−（３，５−ビス（クロロカルボニル）フェニル）−４−オキソブタン酸、４−（１，３−ジオキソ−１，３−ジヒドロイソベンゾフラン−５−イル）−４−オキソブタン酸、２−（３，５−ビス（クロロカルボニル）フェニル）酢酸、２−（２，４−ビス（クロロカルボニル）フェノキシ）酢酸、４−（（３，５−ビス（クロロカルボニル）フェニル）アミノ）−４−オキソブタン酸、２−（（３，５−ビス（クロロカルボニル）フェニル）アミノ）酢酸、２−（Ｎ−（３，５−ビス（クロロカルボニル）フェニル）アセトアミド）酢酸、２，２’−（（３，５−ビス（クロロカルボニル）フェニルアザンジイル）二酢酸、Ｎ−［（１，３−ジヒドロ−１，３−ジオキソ−５−イソベンゾフラニル）カルボニル］−グリシン、４−［［（１，３−ジヒドロ−１，３−ジオキソ−５−イソベンゾフラニル）カルボニル］アミノ］−安息香酸、１，３−ジヒドロ−１，３−ジオキソ−４−イソベンゾフランプロパン酸、５−［［（１，３−ジヒドロ−１，３−ジオキソ−５−イソベンゾフラニル）カルボニル］アミノ］−１，３−ベンゼンジカルボン酸及び３−［（１，３−ジヒドロ−１，３−ジオキソ−５−イソベンゾフラニル）スルホニル］−安息香酸を含む。
【００２２】
さらに別の実施形態では、連結基は、芳香環、例えば、式（ＸＩ）に表されるフェニル環を含む。
【００２３】
【化５】
0006018222.tif 000006
式中、カルボン酸基は、フェニル環上のメタ位、パラ位又はオルト位にあることができる。
【００２４】
既に説明したように、多官能性モノマーを多孔質支持体に塗布するステップは、好ましくは、多官能性アミンモノマーを含む極性溶液及び多官能性ハロゲン化アシルモノマーを含む非極性溶液を塗布するステップを伴う。溶液を塗布するステップは、好ましくは、吹付け、膜コーティング、ローラ塗布によって、又は浸漬槽の使用によりコーティングすることを伴う。一実施形態では、主題のモノマーは、塗布ステップの前、例えば、多孔質支持体上に非極性溶液をコーティングする前に非極性溶液に添加される。そのような実施形態では、非極性溶液は、好ましくは、主題のモノマーの少なくとも０．００１重量／容積を含む。別の実施形態では、非極性溶液は、主題のモノマーの約０．００１から０．１重量／容積を含む。更に別の実施形態では、非極性溶液は、主題のモノマー及び多官能性ハロゲン化アシルを０．０００１：１から１：１、好ましくは０．００１：１から０．２：１、より好ましくは０．００１：１から０．０１：１のモル比で含む。
【００２５】
別の実施形態では、主題のモノマーは、界面重合が実質的に終了する前、間又は後のいずれかに、多孔質支持体の表面に個別に（例えば個別溶液から）塗布される。そのような実施形態では、コーティング溶液は、好ましくは前述の非極性溶液であり、好ましくは、０．５から５％重量／容積、より好ましくは１から３％重量／容積の濃度の主題のモノマーを含む。
【００２６】
特定の種類のポリアミド膜に限定するものではないが、主題の発明は、ＲＯ及びＮＦ適用例に一般に使用されるもの等の複合膜への用途に特に適しており、より具体的には、ＲＯ及びＮＦ適用例で使用される平坦シート状複合ポリアミド膜に適している。薄膜ポリアミド層は、任意選択で、その表面の少なくとも一部分上に吸湿性ポリマーを含むことができる。そのようなポリマーは、ポリマー界面活性剤、ポリアクリル酸、ポリ酢酸ビニル、ポリアルキレンオキシド化合物、ポリ（オキサゾリン）化合物、ポリアクリルアミド、及びＭｉｃｋｏｌｓ及びＮｉｕへの米国特許第６２８０８５３号、米国特許第７８１５９８７号、米国特許出願公開第２００９／０２２０６９０号及び米国特許出願公開第２００８／０１８５３３２号に一般に記載される関連する反応生成物を含む。いくつかの実施形態では、そのようなポリマーを配合及び／又は反応させることができ、共通の溶液からポリアミド膜にコーティング又は場合によっては塗布する、或いは順次塗布することができる。
【００２７】
本発明の多数の実施形態を説明し、いくつかの例では、特定の実施形態、選択、範囲、構成成分又は他の特徴を「好ましい」ものとして特徴付けしてきた。「好ましい」特徴の特徴付けは、そのような特徴が本発明に必要、不可欠又は重要であると決して解釈すべきではない。
【００２８】
上述の米国特許文献のそれぞれの全体の主題は、参照することにより本明細書に組み込まれる。
【実施例】
【００２９】
全てのサンプル膜は、パイロット規模の膜製造ラインを使用して生産した。ポリスルホン支持体をＤＭＦ中１６．５ｗｔ．％溶液から成型し、その後、メタ−フェニレンジアミン（ｍＰＤ）水溶液に浸漬した。次に、得られた支持体を、有機溶液の薄い、均一な層を塗布する間に反応テーブルに通して一定速度で引いた。有機溶液は、イソパラフィン酸（ＩＳＯＰＡＲ  Ｌ）、トリメソイル酸クロリド（ＴＭＣ）及び以下で特定する主題のモノマーを含んだ。余分な有機溶液を除去し、得られた複合膜を水洗槽及び乾燥オーブンに通した。次に、２０００ｐｐｍのＮａＣｌを含む水溶液を使用して、ｐＨ８、室温及び１ｍＰａでサンプル膜を試験した。
【００３０】
サンプル複合ポリアミド膜は、３．５ｗｔ．％ｍＰＤ水溶液、並びにＴＭＣ及び主題のモノマー、例えば、式（ＸＩＩ）によって表される２−（３，５−ビス（クロロカルボニル）フェノキシ）酢酸、又は式（ＸＩＩＩ）によって表される３−（３，５−ビス（クロロカルボニル）フェニル）プロパン酸を含む有機溶液を使用して作製した。各サンプルを調製するのに使用した有機溶液の合計酸クロリド含量は、０．１３％ｗ／ｖで一定に保持した。主題のモノマーの濃度を０から０．０１９％ｗ／ｖまで変動させた一方で、残りの酸クロリド含量は、ＴＭＣによってのみ与えられたものである。サンプル番号１〜４は、式（ＸＩＩ）によって表される主題のモノマーを含む膜に対応し、サンプル番号５〜８は、式（ＸＩＩＩ）によって表される主題のモノマーを含む膜に対応する。
【００３１】
【化６】
0006018222.tif 000007
【００３２】
上述のように試験した複合ポリアミド膜及び結果の概要を以下の表１に提供する。実証されるように、主題のモノマーを使用して作製した膜は、対照と比較して流量の増加を実証した。
【００３３】
【表１】
0006018222.tif 000008